КРАСКА ДЛЯ ДЕТАЛИ ВЫХЛОПНОЙ СИСТЕМЫ И ДЕТАЛЬ ВЫХЛОПНОЙ СИСТЕМЫ

1. Краска для детали выхлопной системы, предназначенная для нанесения на основу, изготовленную из металла, причем данная краска содержит
аморфный неорганический материал, содержащий диоксид кремния,
частицы кристаллического неорганического материала, содержащие диоксид циркония, и
частицы порообразующего материала;
причем частицы кристаллического неорганического материала имеют средний размер от 0,1 до 150 мкм,
масса частиц кристаллического неорганического материала составляет от 30 до 180 мас. ч. на 100 мас. ч. аморфного неорганического материала,
частицы порообразующего материала имеют средний размер от 0,1 до 25 мкм, и
масса частиц порообразующего материала составляет от 0,001 до 1 мас. ч. на 100 мас. ч. аморфного неорганического материала.
2. Краска для детали выхлопной системы по п. 1, в которой порообразующий материал содержит углерод, карбонат или пенообразующее вещество.
3. Краска для детали выхлопной системы по п. 1 или 2, в которой порообразующий материал образует газ при температуре от 600 до 1000°C.
4. Краска для детали выхлопной системы по п. 1 или 2, в которой частицы кристаллического неорганического материала содержат 20 мас.% или более диоксида циркония.
5. Краска для детали выхлопной системы по п. 1 или 2, в которой аморфный неорганический материал содержит 20 мас.% или более диоксида кремния.
6. Деталь выхлопной системы, которую составляют
основа, изготовленная из металла, и
один поверхностный покровный слой, нанесенный на поверхность основы;
причем данный поверхностный покровный слой содержит
слой аморфного неорганического материала, содержащего диоксид кремния, и
частицы кристаллического неорганического материала, содержащие диоксид циркония,
образующиеся в результате реакции частицы, представляющие собой продукт реакции между частицами кристаллического неорганического материала и слоем аморфного неорганического материала, и
поры;
причем все они диспергированы в объеме слоя аморфного неорганического материала,
образующиеся в результате реакции частицы представляют собой агрегированные или игольчатые частицы,
соотношение между средним размером пор и средним размером частиц кристаллического неорганического материала, которое представляет выражение (средний размер частиц кристаллического неорганического материала)/(средний размер пор), составляет от 0,1 до 10, и
поверхностный покровный слой образуется в результате нанесения на основу краски для детали выхлопной системы, содержащей аморфный неорганический материал, частицы порообразующего материала и частицы кристаллического неорганического материала, и нагревания нанесенной краски.
7. Деталь выхлопной системы по п. 6, в которой от 5 до 50 мас.% частиц кристаллического неорганического материала находятся в контакте с порами, имеющими размер пор от 0,1 до 50 мкм.
8. Деталь выхлопной системы по п. 6 или 7, в которой частицы кристаллического неорганического материала содержат 20 мас.% диоксида циркония.
9. Деталь выхлопной системы по п. 6 или 7, в которой поверхностный покровный слой имеет пористость от 30 до 80%.
10. Деталь выхлопной системы по п. 6 или 7, в которой поры имеют средний размер пор от 0,1 до 50 мкм.
11. Деталь выхлопной системы по п. 6 или 7, в которой частицы кристаллического неорганического материала имеют средний размер частиц от 0,1 до 150 мкм.
12. Деталь выхлопной системы по п. 6 или 7, в которой образующиеся в результате реакции частицы имеют средний размер частиц от 0,01 до 25 мкм.
13. Деталь выхлопной системы по п. 6 или 7, в которой поверхностный покровный слой имеет толщину от 50 до 2000 мкм.
14. Деталь выхлопной системы по п. 6 или 7, в которой поверхностный покровный слой при комнатной температуре имеет теплопроводность от 0,05 до 2 Вт/(м∙К).
15. Деталь выхлопной системы по п. 6 или 7, в которой частицы кристаллического неорганического материала представляют собой частицы, содержащие диоксид циркония или сложный оксид, который составляют диоксид циркония и, по меньшей мере, один из следующих оксидов: оксид иттрия, оксид кальция, оксид магния, оксид церия, оксид алюминия и диоксид гафния.
16. Деталь выхлопной системы по п. 6 или 7, в которой аморфный неорганический материал содержит легкоплавкое стекло, имеющее температуру размягчения от 300 до 1000°C.
17. Деталь выхлопной системы по п. 16, в которой легкоплавкое стекло содержит, по меньшей мере, одно из следующих стекол: бариевое стекло, боросиликатное стекло, стронциевое стекло, алюмосиликатное стекло, натриево-цинковое стекло и натриево-бариевое стекло.
18. Деталь выхлопной системы по п. 6 или 7, в которой основа представляет собой выхлопную трубу, и выхлопная труба имеет поверхностный покровный слой, нанесенный на внутреннюю поверхность выхлопной трубы.